ЗАЩИТНЫЙ СЛОЙ СО ЗВУКОИЗОЛИРУЮЩИМИ СВОЙСТВАМИ, В ЧАСТНОСТИ, ДЛЯ ПОВЕРХНОСТЕЙ ИЗ ДРЕВЕСНЫХ МАТЕРИАЛОВ И ЛАМИНАТ СО ЗВУКОИЗОЛИРУЮЩИМИ СВОЙСТВАМИ
PROTECTIVE LAYER WITH SOUND-INSULATING PROPERTIES, IN PARTICULAR, FOR SURFACES FROM WOOD MATERIALS AND LAMINATE WITH SOUND-INSULATING PROPERTIES

Область техники, к которой относится изобретение
Изобретение касается защитного слоя со звукоизолирующими свойствами, в частности, для поверхностей из древесных материалов. Защитный слой может обрабатываться как пленка или в соединении вместе с подложкой как улучшенный ламинат. Пленка или улучшенный ламинат могут использоваться для изготовления декоративных поверхностей на настенных панелях и мебельных поверхностях. Предпочтительно материал применяется в качестве так называемого покрытия для изготовления напольных покрытий со звукоизоляцией шагов.
Уровень техники
Из WO 2010/145766 А1 известны половые панели из ламината, которые вместо обычного покрытия имеют дублированную многослойную пленку, поверхность которой состоит из эластичного пластика. При этом верхний слой пленки имеет более высокую эластичность, чем лежащий под ним слой. Эластичность поверхности должна улучшать характеристики половых панелей из ламината в отношении давления и ударной нагрузки. Следует подчеркнуть, что улучшается теплоизоляция пола и достигается более приятное тепло для ног. Кроме того, в качестве преимущества отмечается также снижение звука шагов.
При покрытии пола ламинатом стремятся к тому, чтобы пол был похож на деревянный. Эластичная поверхность с низкой твердостью не производит впечатление похожей на жесткое напольное покрытие. Мягкая и эластичная поверхность, кроме того, является проблематичной, если она должна изображать трехмерную текстуру, характерную для дерева или натуральных материалов. В особенности, трудно обеспечить долговечность эластичной поверхности дублированной пленки с тонкой текстурой, которая характерна, например, для шпона.
Раскрытие изобретения
В основу изобретения положена задача создания защитного слоя, который имеет хорошие акустические характеристики, в особенности, который отличается эффективной звукоизоляцией и более высоким качеством поверхности. В особенности, следует предусмотреть, чтобы поверхность защитного слоя имела долговечную текстуру, похожую на текстуру древесных материалов.
Предметом изобретения и решения этой задачи является защитный слой по п.1 формулы изобретения.
Защитный слой в соответствии с изобретением имеет один внешний слой из сетчатого полимера, образованного физическим или химическим способом, и, по меньшей мере, один функциональный слой, состоящий также из сетчатого полимера, образованного физическим или химическим способом. Функциональный слой расположен на нижней стороне внешнего слоя и имеет более низкую твердость по Шору, чем внешний слой. Как внешний слой, так и функциональный слой, обладают свойствами эластомера и предпочтительно состоят из сетчатых термопластичных полимеров, которые образуют структуру, образованную физическим способом, или образуют сетчатую структуру, образованную химическим способом после их экструзии, то есть после дополнительной обработки. Образование полимерной сетки химическим способом может быть вызвано, например, посредством дополнительного облучения экструдированного защитного слоя. Внешний слой и функциональный слой защитных слоев предпочтительно совместно экструдированы. Функциональный слой поглощает внутри соединения механические шумы и обеспечивает эффективную звукоизоляцию шагов. Внешний слой придает поверхности высокую прочность к царапанию, малый износ, а также приятные тактильные ощущения. При применении защитного слоя в качестве покрытия для панелей из ламината достигается приятное тепло для ног.
В частности, внешний слой может иметь большую твердость по Шору, от 90 А до 80 D, причем предпочтительно, чтобы твердость по Шору составляла примерно 60 D. Твердость по Шору функционального слоя, в частности, лежит в диапазоне от 50 А до макс.90 А, причем для функционального слоя предпочтительна твердость по Шору примерно 70 А.
Внешний слой и функциональный слой могут состоять из термопластичных эластомеров на основе олефинов (ТРЕ-O), сетчатых термопластичных эластомеров на основе олефинов (TPE-V), термопластичных эластомеров на основе уретана (TPE-U), термопластичных эластомеров на основе полиэстра (ТРЕ-E), сополимеров на основе стирола (TPE-S) или термопластичных сополиамидов (ТРЕ-A). Предпочтительно внешний слой и функциональный слой состоят из термопластичных эластомеров на основе уретана (TPE-U). Внешний слой может иметь выполненную посредством тиснения трехмерную текстуру, причем тонкая текстура, которая является типичной, например, для шпона, отличается долговечностью.
Толщина защитного слоя зависит от назначения и может варьироваться в широком диапазоне параметров. Для эффективной звукоизоляции шагов целесообразно, чтобы защитный слой имел общую толщину от 50 мкм до 2000 мкм, причем толщина функционального слоя должна быть больше толщины внешнего слоя в 2-10 раз. Толщина внешнего слоя может варьироваться в диапазоне от 10 мкм до 200 мкм. Функциональный слой может иметь толщину от 60 мкм до 1800 мкм. В соответствии с предпочтительной формой выполнения изобретения, в частности, для применения в качестве покрытия на панелях ламината, внешний слой имеет толщину от 30 мкм до 100 мкм, а функциональный слой имеет толщину от 100 мкм до 500 мкм.
Другое исполнение предложенного в изобретении защитного слоя отличается тем, что он состоит из большого числа совместно экструдированных слоев, которые соответственно состоят из сетчатых термопластичных полимеров, образованных физическим или дополнительно химическим способом, причем твердые слои, которые имеют твердость по Шору, соответствующую твердости внешнего слоя или сопоставимую с твердостью внешнего слоя, чередуются с мягкими слоями, которые имеют твердость по Шору, соответствующую твердости функционального слоя или сопоставимую с твердостью функционального слоя. Чередование твердых и мягких слоев позволяет улучшить распределение сжимающей нагрузки и в результате улучшает звукоизоляцию шума, т.е. звукоизоляцию шагов.
Защитный слой может содержать присадки, например, для улучшения устойчивости от воспламенения, для улучшения электростатических свойств и аналогичных параметров и/или может быть окрашенным. В соответствии с предпочтительной формой выполнения изобретения защитный слой выполнен прозрачным, в особенности высокопрозрачным. Поскольку защитный слой обрабатывается как пленка, опционально с нижней стороны на защитный слой может наноситься рисунок. Кроме того, на защитный слой, состоящий, по меньшей мере, из двух совместно экструдированных слоев, может наноситься слой лака, который располагается на свободной стороне внешнего слоя.
Предметом изобретения является также улучшенный ламинат со звукоизоляцией от шумов, в особенности, для применения на поверхностях из древесных материалов, который состоит из подложки и, по меньшей мере, двухслойного защитного слоя, который обладает описанными выше свойствами. Подложка улучшенного ламината является гибкой, так что улучшенный ламинат может обрабатываться как рулонный материал. Подложка может, в частности, состоять из декоративной бумаги, фанеры, полимерной пленки с рисунком или без рисунка, металлической пленки или текстильного материала.
В защитном слое имеется предпочтительно слой, содержащий средство для усиления сцепления, который располагается между функциональным слоем и подложкой. Слой, содержащий средство для усиления сцепления, выбирается в зависимости от материала подложки. Подложка имеет контактный слой из полимера или пропитан полимерным материалом, который посредством применения давления и/или температур входит в прочное соединение со слоем, содержащим средство для усиления сцепления защитного слоя. В качестве подложки может использоваться, в частности, декоративная бумага, предварительно пропитанная акрилатом, которая входит в прочное соединение со слоем, содержащим средство для усиления сцепления, и образует сополимер на основе полиамида.
В соответствии с предпочтительной формой выполнения изобретения защитный слой наносится непосредственно на подложку посредством совместно экструдированного покрытия. Однако в рамках изобретения также указывается, что защитный слой состоит из совместно экструдированной пленки, которая соединяется с подложкой с помощью клеящего вещества или посредством горячего прессования.
Предложенный в изобретении улучшенный ламинат может склеиваться с подложками любых систем и затем использоваться для комплектации панелей. В частности, улучшенный ламинат может использоваться в виде покрытия, то есть защитного материала, на панелях для полов из ламината, чтобы улучшить звукоизоляцию шагов. Предложенный в изобретении улучшенный ламинат не содержит галогенов, а также пластификаторов и образует открытую для диффузии, то есть пропускающую воздух поверхность. Кроме того, предложенный в изобретении улучшенный ламинат обладает способностью отводить внутреннее электростатическое электричество, в результате чего при ходьбе уменьшается образование статического электричества. Поскольку защитный слой обладает способностью к пластической деформации и является эластичным, благодаря мягкости и эластичности функционального слоя, почти полностью устраняются деформации, вызванные сжимающей нагрузкой. Помимо применения в сфере изготовления напольных покрытий предложенный в изобретении улучшенный ламинат может использоваться также в качестве декоративных поверхностей при изготовлении другой продукции, например стеновых панелей, мебельных панелей и аналогичных изделий.
Краткое описание чертежей
Изобретение поясняется чертежами. На них в схематичном виде показаны:
Фиг.1 - последовательность расположения слоев, по меньшей мере, двухслойного защитного слоя со звукоизолирующими свойствами,
Фиг.2 - последовательность расположения слоев в предложенном в изобретении улучшенном ламинате со звукоизолирующими свойствами,
Фиг.3 - фотография тонкого среза соответствующего образца улучшенного ламината, выполненная при съемке под микроскопом,
Фиг.4 - последовательность расположения слоев варианта выполнения предложенного в изобретении улучшенного ламината.
Осуществление изобретения
Показанный на фиг.1 защитный слой 2 имеет внешний слой 3 из сетчатого полимера, образованного физическим или химическим способом, а также один функциональный слой 4 также из сетчатого полимера, образованного физическим или химическим способом. Функциональный слой 4 расположен на нижней стороне внешнего слоя 3 и имеет меньшую твердость по Шору, чем внешний слой 3. Оба слоя 3, 4 состоят из термопластичных эластомеров, причем предпочтительны термопластичные эластомеры на основе уретана.
Внешний слой 3 имеет более высокую твердость по Шору, от 90 А до 80 D. Функциональный слой 4 из эластомера имеет твердость по Шору от 50 А до макс. 90 А.
Общая толщина защитного слоя 2 находится в диапазоне от 50 мкм до 2000 мкм, причем толщина функционального слоя 4 больше, чем толщина внешнего слоя 3 в 2-10 раз.
Защитный слой 2 в примере выполнения на фиг.1 изготовлен в виде совместно экструдированной пленки, которая имеет со своей нижней стороны слой 6 с рисунком, нанесенным методом контурной печати. Опционально на свободной стороне внешнего слоя можно нанести дополнительный слой лака 8.
На фиг.2 и 3 изображена последовательность расположения слоев улучшенного ламината 7. Улучшенный ламинат 7 - это предварительно изготовленный ламинат, который может обрабатываться из рулона и который можно дублировать на поверхностях древесных материалов. В частности, улучшенный ламинат 7 может использоваться в качестве так называемого покрытия для изготовления напольных покрытий со звукоизоляцией шагов. Звукоизолирующие свойства улучшенного ламината 7 улучшают акустику и придают напольному ламинату более приятные тактильные ощущения.
Улучшенный ламинат 7, показанный на фиг.2 в виде схематичного изображения и на фиг.3 в виде образца, сфотографированного под микроскопом, состоит из подложки 1 и, по меньшей мере, двухслойного защитного слоя 2, причем защитный слой 2 имеет внешний слой из сетчатого термопластичного полимера, образованного физическим или дополнительно химическим способом, и причем между внешним слоем 3 и подложкой 1 расположен более мягкий функциональный слой 4, состоящий также из сетчатого термопластичного полимера, образованного физическим или дополнительно химическим способом. Внешний слой 3, а также функциональный слой 4, имеют значения твердости по Шору и толщины слоев, как пояснялось для фиг.1.
Защитный слой 2 улучшенного ламината 7 имеет, кроме того, слой, содержащий средство для усиления сцепления 5, который расположен между функциональным слоем 4 и подложкой 1 и который выбирается в зависимости от материала подложки 1 таким образом, что посредством применения давления и/или температуры между слоем, содержащим средство для усиления сцепления 5, и подложкой 1 образуется прочное соединение.
Защитный слой 2 показанного на фиг.2 и 3 улучшенного ламината 7 в примере выполнения нанесен посредством совместно экструдированного покрытия на подложку 1 и является прозрачным. Подложка 1 состоит из гибкого материала, так что улучшенный ламинат 7 может обрабатываться как рулонный материал. В частности, в качестве материалов для подложек могут использоваться декоративные бумаги, фанера, полимерные пленки с рисунком или без рисунка, металлические пленки или текстильные материалы, например ткани или нетканые материалы. В примере выполнения на фиг.2 и 3 подложка 1 состоит из декоративной бумаги, предварительно пропитанной акрилатом.
В показанном на фиг.2 и 3 примере выполнения внешний слой 3 улучшенного ламината 7 состоит из термопластичного эластомера на основе полиуретана (TPU), который используется в качестве жесткого эластомера и который имеет твердость по Шору 60 D. Функциональный слой 4 также выполнен из термопластичного эластомера на основе полиуретана, который используется в качестве мягкого эластомера и который имеет твердость по Шору 70 А. Толщина защитного слоя 2 составляет 425 мкм.
В примере выполнения на фиг.4 защитный слой 2 улучшенного ламината 7 состоит из большого числа совместно экструдированных слоев 3, 4, 3’, 4’, которые соответственно состоят из сетчатого термопластичного полимера, образованного физическим или дополнительно химическим способом, причем слои 3, 3’ с большей твердостью по Шору, соответствующей твердости внешнего слоя, чередуются со слоями 4, 4’ с меньшей твердостью по Шору, соответствующей твердости функционального слоя 4. Более твердые слои из эластомера 3, 3’ имеют в сумме общую толщину от 30 мкм до 100 мкм. Общая толщина более мягких слоев 4, 4’ в сумме составляет от 100 мкм до 500 мкм. Расположение слоев по фиг.4 с чередованием твердых и мягких слоев 3, 4, 3’, 4’ приводит к улучшению распределения сжимающих нагрузок на нижние слои и вносит свой вклад в улучшение звукоизоляции шумов, т.е. звукоизоляции шагов.